(57)【要約】【課題】ニードルループとシンカーループの横幅の寸法バランスが良好であって、特に流路材用平編地を製造するために好適な緯編み機、製編方法を提供すること。【解決手段】シリンダーに取り付けられたニードルとシンカーによる緯編み機構を備えた緯編み機であって、シンカーの幅（Ｔｓ）に対するニードルのフック幅（Ｔｎ）の値（Ｔｎ／Ｔｓ）が、Ｔｎ／Ｔｓ＝０．８〜１．２である緯編み機、また、該緯編み機を用いて緯編み地を製造する際、ループ長Ｌ（ｍｍ）と編み糸の繊度Ｄ（ｄｔｅｘ）とが下記（ａ）式の関係を満たすようにする製編方法であり、また、該緯編み機を用いて製編された流路材用平編地であって、ニードルループの幅Ｗｎ（ｍｍ）とシンカーループの幅Ｗｓ（ｍｍ）とが下記式（ｂ）の関係を満たす流路材用平編地である。０．０４２≦（√Ｄ）／Ｌ≦０．０５７………式（ａ）０．４５≦Ｗｎ／（Ｗｎ＋Ｗｓ）≦０．５５………式（ｂ）【選択図】図１
2009074214.tif 000002
【特許請求の範囲】
【請求項１】
シリンダーに取り付けられたニードルとシンカーによる緯編み機構を備えた緯編み機であって、該シンカーの幅（Ｔｓ）に対する前記ニードルのフック幅（Ｔｎ）の値（Ｔｎ／Ｔｓ）が、Ｔｎ／Ｔｓ＝０．８〜１．２であることを特徴とする緯編み機。
【請求項２】
前記シンカーのピッチ（Ｐ）に対する前記シンカーの幅（Ｔｓ）の値（Ｔｓ／Ｐ）が、Ｔｓ／Ｐ＝０．３２〜０．４０であること、および／またはシンカーのピッチ（Ｐ）に対するニードルのフック部の幅（Ｔｎ）の値（Ｔｎ／Ｐ）がＴｎ／Ｐ＝０．３２〜０．３６であることを特徴とする請求項１記載の緯編み機。
【請求項３】
該緯編み機が、丸編機であることを特徴とする請求項１または２記載の緯編み機。
【請求項４】
請求項１〜３のいずれかに記載の緯編み機を用いて緯編み地を製造する際、ループ長（Ｌ）と編み糸の繊度（Ｄ）とが下記（ａ）式の関係を満たすことを特徴とする製編方法。
０．０４２≦（√Ｄ）／Ｌ≦０．０５７………式（ａ）
【請求項５】
請求項１〜３のいずれかに記載の緯編み機を用いて製造された流路材用平編地であって、ニードルループの幅（Ｗｎ）とシンカーループの幅（Ｗｓ）とが下記式（ｂ）の関係を満たすことを特徴とする流路材用平編地。
０．４５≦Ｗｎ／（Ｗｎ＋Ｗｓ）≦０．５５………式（ｂ）
【請求項６】
編み糸の繊度（Ｄ）が５５〜２２０ｄｔｅｘであること、および／または１００ループ当たりのループ長（Ｌ）が２１０〜３００ｍｍであることを特徴とする請求項５記載の流路材用平編地。
【発明の詳細な説明】
【技術分野】
【０００１】
本発明は、ニードルループとシンカーループの横幅バランスが良好な流路材用平編地を製造するために好適な緯編み機、製編方法に関するものである。
【背景技術】
【０００２】
従来、長繊維、短繊維を使用した緯編み地は、衣料用途や産業資材用途などにおいてさまざまな用途分野で利用されている。
【０００３】
通常、緯編み地が好まれる点は、織物と比較してストレッチ性が高く風合いが柔らかい点であり、靴下、下着、スポーツ衣料など衣料用途が大部分を占めている。
【０００４】
通常、編み機は使用する編み糸の繊度によって製編可能な密度の範囲があるため、編み機の密度に相当するゲージ数がある範囲で決められている。例えば１００ｄｔｅｘの編み糸であれば、通常２２ゲージから３２ゲージの範囲の編み機によって製編される。
【０００５】
繊度に対してゲージが粗すぎると、ループが容易に変形するため寸法安定性が悪い編み地となり、取扱い上の問題を起こす。逆に、繊度に対してゲージが細かすぎると編み糸がニードルやシンカーなどの編み機の部材との摩擦により毛羽や糸切れを引き起こして工程通過性を悪化させるという不都合がある。
【０００６】
さらに、同一編み機で長繊維や短繊維などさまざまな繊維を使用するため、各ゲージ数によって最も安定して製編できるようにニードルやシンカーなど編み目形成部分の部材の寸法は固定されている（非特許文献１の第１９３〜１９４頁）。
【０００７】
一般的には、ニードルは製編時の運動が激しいため針折れ等を防ぐ必要があるので強度を必要とし、厚みが大きい。それに対してシンカーはニードルほどの強度を必要としないため、ニードルと比較すると薄くなっている。
【０００８】
また、編み目については、前述非特許文献１の第７０頁に説明されているように、ニードルループはニードルに、シンカーループはシンカーによって形成され、その結果、使用する繊維の繊度が同じで編み機のゲージが同じであれば、多少の調整は可能であるものの、編み目の基本的な構造は大きくは変化しない。
【０００９】
つまり、編み地の構造としては、ニードルが厚いことからニードルループの幅が広く、シンカーが薄いことからシンカーループの幅が狭い構造となる。一般的にはニードルループが開いた構造であるのに対して、シンカーループは閉じた構造となる。  
【００１０】
また、使用する編み糸の繊度によって実用的な編み地を得るための適正ループ長はある範囲に限られている（非特許文献２）。その適正ループ長は、用途により一概に言えるものではないが、例えば１００ｄｔｅｘの編み糸であれば、通常、１００ループ当たりのループ長で２３０ｍｍから２５０ｍｍの範囲に設定されることが多い。
【００１１】
ループ長を極端に長く設定した場合はニードルループの幅とシンカーループの幅とをほぼ同一にすることが可能であるが、非常に目の粗い編み地となり、寸法安定性が悪く実用に耐えうるものではない。また、使用する編み糸の繊度と緯編み機のゲージ数に適した範囲内のループ長で寸法安定性を保持した編み地を製編した場合、前述したように、ニードルループの幅とシンカーループの幅とをほぼ同一にすることは困難であった。
【００１２】
ところで、緯編み地を衣料用途等で使用する場合は、ニードルループの幅とシンカーループの幅とが異なっていても実用上の問題を生じていない。
【００１３】
しかし、産業資材用途などの特定の用途において、緯編みのループの構造を利用する場合には、ニードルループの幅とシンカーループの幅とがほぼ同一であることが強く望まれる。例えば、液体分離素子等の部材として使用されている流路材用途として丸編み地を使用する際には、ニードルループの幅とシンカーループの幅とをほぼ同一にし、どちらのループをも流路として使用できることが、流路材の流路面積を確保する上で望ましい。
【００１４】
ところが、従来の緯編み機により製編された緯編み地を流路材用途として使用する場合、シンカーループの幅がニードルループの幅に対して狭くなっているため、つまりシンカーループの幅は狭く、ニードルループの幅は広くなっているため、要求される均一な流路の幅を形成することが難しく、緯編み地を流路材用途として展開する際の問題となっていた。
【００１５】
また、液体分離素子用の流路材としては、従来は、経編み地が使用されていて、流路材の要求特性に合うような経編み地の改良も種々提案されている（特許文献１）。しかし、この提案のものは、経編み地の改良であって、緯編み地ではないために、流路材の要求特性の面から限界があり、さらなる向上が求められていた。
【特許文献１】特開２０００−３５４７４３号公報
【非特許文献１】「メリヤス技術必携（よこ編篇）」、第三刷、第７０頁、第１９３〜１９４頁（昭和４８年３月１０日、日本繊維機械学会発行）
【非特許文献２】「ニットに関する２４章」、第２７５頁（昭和４９年７月１０日、理工新社発行）
【発明の開示】
【発明が解決しようとする課題】
【００１６】
上述したような点に鑑み、本発明の目的は、ニードルループとシンカーループの横幅の寸法バランスが良好であって、特に流路材用平編地を製造するために好適な緯編み機、製編方法を提供することにある。
【００１７】
なお、本発明において、ニードルループとシンカーループの横幅の寸法バランスが良好であるとは、ニードルループとシンカーループの緯方向の幅がほぼ同一であることを言う。
【課題を解決するための手段】
【００１８】
上述した目的を達成するため、本発明の緯編み機は、下記（１）の構成からなる。
（１）シリンダーに取り付けられたニードルとシンカーによる緯編み機構を備えた緯編み機であって、該シンカーの幅（Ｔｓ）に対する前記ニードルのフック幅（Ｔｎ）の値（Ｔｎ／Ｔｓ）が、Ｔｎ／Ｔｓ＝０．８〜１．２であることを特徴とする緯編み機。
【００１９】
また、かかる本発明の緯編み機において、より好ましい具体的態様は、以下の（２）または（３）の構成からなるものである。
（２）前記シンカーのピッチ（Ｐ）に対する前記シンカーの幅（Ｔｓ）の値（Ｔｓ／Ｐ）が、Ｔｓ／Ｐ＝０．３２〜０．４０であること、および／またはシンカーのピッチ（Ｐ）に対するニードルのフック部の幅（Ｔｎ）の値（Ｔｎ／Ｐ）がＴｎ／Ｐ＝０．３２〜０．３６であることを特徴とする上記（１）記載の緯編み機。
（３）該緯編み機が、丸編機であることを特徴とする上記（１）または（２）記載の緯編み機。
【００２０】
また、上述した目的を達成する本発明の製編方法は、以下の（４）の構成からなる。
（４）請求項１〜３のいずれかに記載の緯編み機を用いて緯編み地を製造する際、ループ長（Ｌ）と編み糸の繊度（Ｄ）とが下記（ａ）式の関係を満たすことを特徴とする製編方法。
０．０４２≦（√Ｄ）／Ｌ≦０．０５７………式（ａ）
【００２１】
また、上述した目的を達成する本発明の流路材用平編地は、以下の（５）の構成を有するものである。
（５）上記（１）〜（３）のいずれかに記載の緯編み機を用いて製造された流路材用平編地であって、ニードルループの幅（Ｗｎ）とシンカーループの幅（Ｗｓ）とが下記式（ｂ）の関係を満たすことを特徴とする流路材用平編地。
０．４５≦Ｗｎ／（Ｗｎ＋Ｗｓ）≦０．５５………式（ｂ）
【００２２】
また、かかる本発明の流路材用平編地において、より好ましい具体的態様は、以下の（６）の構成からなるものである。
（６）編み糸の繊度（Ｄ）が５５〜２２０ｄｔｅｘであること、および／または１００ループ当たりのループ長（Ｌ）が２１０〜３００ｍｍであることを特徴とする上記（５）記載の流路材用平編地。
【００２３】
なお、本発明において、シンカーの幅（Ｔｓ）、ニードルのフック幅（Ｔｎ）、シンカーのピッチ（Ｐ）の単位は、いずれもｍｍである。編み糸の繊度（Ｄ）の単位は、デシテックスである。ループ長（Ｌ）は１００ループ分の値であり、単位はｍｍである。ニードルループの幅（Ｗn）、シンカーループの幅（Ｗs）は、いずれも１ループ分の値であり、単位はμｍである。
【発明の効果】
【００２４】
本発明によれば、緯編み機におけるニードルとシンカーの幅を一定の条件として製編することによって、適切なループ長でかつ良好な寸法安定性を有した上で、シンカーループの幅とニードルループの幅とをほぼ同一にした緯編み地を容易に得ることができる。
【発明を実施するための最良の形態】
【００２５】
まず、緯編み機によるループ形成のメカニズムについて説明する。
【００２６】
本発明の緯編み機は、シリンダーに取り付けられたニードルとシンカーによる緯編み機構を備えた緯編み機であって、該シンカーの幅（Ｔｓ）に対する前記ニードルのフック幅（Ｔｎ）の値（Ｔｎ／Ｔｓ）が、Ｔｎ／Ｔｓ＝０．８〜１．２であるものである。
【００２７】
図１は、本発明の緯編み機におけるループ形成部分の構造例をモデル的に示したものであり、緯編み機のループ形成部は主に、シリンダーと呼ばれる土台に組み込まれたシンカー２とニードル１との二つの部材からなる。シンカー２とニードル１とは緯編み機のゲージ数によって定められる一定の間隔をおいて交互に位置する。ニードルは既に形成されたニードルループ４の中を上下し新たな編み糸３を引き込むことにより新たなループを形成する役割を果たす。
【００２８】
また、シンカー２はニードル１が上下しループを形成する際に、既に製編された編み地がニードル１の上下により引き上げられないよう、ニードルループの両端５を押さえつける役割を果たす。
【００２９】
本発明者らは、上述したようなループ形成のメカニズムから、シンカー２の幅Ｔｓとニードル１の幅Ｔｎとを制御することによって、シンカーループの幅とニードルループ４の幅とを制御することができることを見いだした。図２は製編後の平編地のループの構造を示したものであり、本発明にかかる流路材用平編地のループ構造をモデル的に示したものであるが、シンカーループの幅とはＷｓ、ニードルループの幅とはＷｎを指す。また、図３は、製編後の平編地のループの構造を示したものであり、従来からある一般的な平編地のループ構造をモデル的に示したものである。
【００３０】
従来の編み機では、製造上の汎用性や安定性を重視し、シリンダーに配置されたシンカー２のピッチＰに対するシンカー２の幅が約２５％であり、シリンダーに配置されたシンカー２のピッチＰに対するニードル１の幅が約４０％であり、各ゲージ数に対して固定された寸法となっている。前述の非特許文献１（第７０頁）では、シンカー２の幅は更に小さく、ニードル１の幅は更に大きなものであるが、近年ではニードル１の材料の強度も改善されたことから、ニードル１はより薄いものが可能となっており、上記した、シンカー２のピッチＰに対するシンカー２の幅が約２５％、シンカー２のピッチＰに対するニードル１の幅が約４０％という、割合が一般的になっている。このようにニードル１の幅（Ｔｎ）がシンカー２の幅(Ｔｓ)に対して非常に大きくなっているため、製編された編み地のニードルループＷｎの幅はシンカーループＷｓの幅に対して広くなる。
【００３１】
それに対して、本発明においては、ニードルの幅（Ｔｎ）に対するシンカーの幅(Ｔｓ)の値Ｔｎ／Ｔｓが０．８〜１．２であるものである。
【００３２】
Ｔｎ／Ｔｓが１．２を越えると、シンカーループの幅を十分広くすることができず、ニードルループとシンカーループの幅との十分な同一性は得られない。逆に、Ｔｎ／Ｔｓが０．８よりも小さいと、シンカーループＷｓの幅が広く、ニードルループＷｎの幅が狭くなり、やはりシンカーループの幅とニードルループの幅との十分な同一性は得られない。更にはニードルの強度が不足し、製編時に針傷や糸切れ、針折れといった問題を引き起こす。
【００３３】
同様な理由でシンカーのピッチ（Ｐ）に対するＴｓの値Ｔｓ／Ｐが０．３２〜０．４０であることが好ましく、及び／またはＰに対するＴｎの値Ｔｎ／Ｐが０．３２〜０．３６であることが好ましい。丸編み機のループ形成部分において、編み糸一本分が通過するスペースは、（Ｐ−Ｔｎ−Ｔｓ）／２となるため、Ｔｓ／Ｐが０．４０を越えるあるいはＴｎ／Ｐが０．３６を越えると、糸が通過するスペースが非常に狭くなり、製編時に編み糸と部材との摩擦があがり、糸切れなどのトラブルを発生しやすくなり、工程通過性が悪化する傾向にあるからである。また、Ｔｓ／ＰあるいはＴｎ／Ｐが０．３２よりも小さいと、Ｔｎが小さくなる、つまりニードルが薄くなることから、上述のようにニードルの十分な強度を得ることができず、針折れなどにより工程通過性が悪化する傾向にあるからである。
【００３４】
本発明において、よりループ幅の同一性について顕著な効果を得る編み物は、組織が比較的ルーズは天竺組織などの平編物であり、更にループ幅の同一化により顕著な効果を得ることができる用途である液体分離素子の流路材等に使用する場合には、１６７ｄｔｅｘ以下の細い編み糸を使用することが多く、こういった編み物は通常横編み機の中でも丸編み機を使用することが一般的である。そのため、本発明の編み機は緯編み機であれば実施可能であるが、丸編み機であればより好ましいものである。
【００３５】
本発明で重要なことは、十分な寸法安定性を持った編地でありながら、かつシンカーループの幅とニードルループの幅とを同一にすることである。上述の通り、ループ長を長くすれば、寸法安定性は悪いが、シンカーループの幅とニードルループの幅とを均一にすることが可能なものである。
【００３６】
本発明では十分な寸法性を確保する、すなわちループ長（Ｌ）と繊度（Ｄ）とが０．０４２≦（√Ｄ／Ｌ）≦０．０５７の条件を満たした上で製編することにより、ループ幅を同一化することが可能となる。ここでいうループ長Ｌとは１００ウェル当たりの編み糸の長さをｍｍで表したものであり、繊度Ｄはデシテックスで表した値を使用する。√Ｄ／Ｌの値が０．５７を越えると編み物の構造はルーズになり、ループが容易に変形することから寸法安定性は悪くなり、取扱い上問題を起こしやすくなる方向であるので好ましくない。用途によってはこのような長いループ長を採用するものもあるが、本発明で製造する編地のようなものを使用する用途には適さない。また、√Ｄ／Ｌが０．０４２よりも小さい場合は、逆にシンカーループの幅がニードルループの幅よりも広くなる。このような短いループ長では、更に良好な寸法安定性を得ることはできるが、ループの幅を同一化させるためには、更にシンカーの幅を広く、ニードルの幅を狭くする必要があり、ニードルの強度面から一般に困難であるので好ましくない。すなわち、０．０４２≦（√Ｄ／Ｌ）≦０．０５７を満たしていれば、通常必要な寸法安定性を得ることは十分可能である。
【００３７】
なお、本発明でいうループの幅の同一とは、下記式（ｂ）を満たす構造のことを指す。製編直後の編地が式（ｂ）を満たした場合、簡易的な精練処理を施すことによってより同一化され、ニードルループの幅とシンカーループの幅は、同一とみなすことが可能となり、前述した液体分離素子の流路材として使用する際に、ニードルループとシンカーループとの両方のループを流路として使用することができるなど、十分な効果を得ることができる。
【００３８】
下記式（ｂ）を満たさない構造の場合は、ニードルループ幅あるいはシンカーループ幅が狭いために要求される流路の幅を満たした流路として使用することができず、従来の緯編地と差のない緯編地となる。
０．４５≦Ｗｎ／（Ｗｎ＋Ｗｓ）≦０．５５………式（ｂ）
（Ｗn：ニードルループの幅（ｍｍ）、  Ｗs：シンカーループの幅（ｍｍ））
【実施例】
【００３９】
以下、実施例によって本発明をさらに具体的に説明するが、本発明はこれらの実施例により特に限定されるものではない。
【００４０】
以下の実施例では、製編直後の編地のシンカーループの幅とニードルループの幅とを測定し、更に該編み地に８０℃×５ｍｉｎの簡易的な精練処理を施した後、再びシンカーループの幅とニードルループの幅とを測定した。
【００４１】
なお、ニードルの幅およびシンカーの幅は、編み地の表面を非緊張下で顕微鏡撮影した顕微鏡写真において１０箇所を測定し、その平均値をもって表した。
【００４２】
実施例１
ポリエチレンテレフタレート系マルチフィラメント糸（１１０デシテックス、４８フィラメント）を編み糸として、３２ゲージの丸編み機を使用し、１００ループ当たりのループ長２４０ｍｍで天竺組織の緯編み地を製編した。その際、編み糸のマルチフィラメント糸には、２４フィラメントが約２５５℃の融点を持つレギュラーポリエステルフィラメント、２４フィラメントが約２２５℃の融点を持つ低融点ポリエステルフィラメントである混繊糸を使用した。丸編み機のシンカーは幅が０．３ｍｍであり、ニードルは幅が０．２７ｍｍのものを使用した。この結果、編地は寸法安定性が高く、製編直後の編地のニードルループ幅は５８０μｍ、シンカーループ幅は５５０μｍであった。また、精練処理後の編み地のニードルループ幅は４６０μｍ、シンカーループ幅は４６０μｍであった。
【００４３】
実施例２
ポリエチレンテレフタレート系マルチフィラメント糸（１６７デシテックス７２フィラメント）を編み糸として、３２ゲージの丸編み機を使用し、ループ長２６０ｍｍで天竺組織の緯編み地を製編した。その際、編み糸のマルチフィラメント糸には、３６フィラメントが約２５５℃の融点を持つレギュラーポリエステルフィラメント、３６フィラメントが約２２５℃の融点を持つ低融点ポリエステルフィラメントである混繊糸を使用した。丸編み機のシンカーは幅が０．３ｍｍでニードルは幅が０．２７ｍｍのものを使用した。この結果、編地は寸法安定性が高く良好であり、製編直後の編み地のニードルループ幅は６２０μｍ、シンカーループ幅は５７０μｍであった。また、精練処理後の編地のニードルループ幅は５２０μｍ、シンカーループ幅は５２０μｍであった。
【００４４】
比較例１
実施例１と同じポリエチレンテレフタレート系マルチフィラメント糸（１１０デシテックス４８フィラメント）を編み糸として、３２ゲージの丸編み機を使用し、ループ長２４０ｍｍで天竺組織の緯編み地を製編した。その際、丸編み機のシンカーは幅が０．２ｍｍでニードルは幅が０．３２ｍｍの従来標準的に使用されているものを使用した。この結果、編み地は寸法安定性が高いが、製編直後の編み地のニードルループ幅は７５０μｍ、シンカーループ幅は４１０μｍであった。また、精練処理後のニードルループ幅は５００μｍ、シンカーループ幅は３８０μｍであった。
【００４５】
比較例２
実施例１と同じポリエチレンテレフタレート系マルチフィラメント糸（１１０デシテックス４８フィラメント）を編み糸として、３２ゲージの丸編み機を使用し、ループ長３１０ｍｍで天竺組織の緯編み地を製編した。その際、丸編み機のシンカーは幅が０．２ｍｍでニードルは幅が０．３２ｍｍの従来から標準的に使用されているものを使用した。この結果、編地は寸法安定性が悪く、取扱い時にループが容易に変形した目の乱れた編地となり、使用に耐えうるものではなかった。製編直後の編み地のニードルループ幅は６８０μｍ、シンカーループ幅は６４０μｍであった。また、精練後の編地のニードルループ幅は６００μｍ、シンカーループ幅は６００μｍであった。
【００４６】
表１に実施例１、２および比較例１、２についての製編条件および編み地の評価結果をまとめて示す。
【００４７】
【表１】
2009074214.tif 000003
【００４８】
さらに、実施例１、２および比較例１、２で得られた精練後の編地をそれぞれテンターで２４０℃×３０秒の熱セット処理を施し低融点ポリエステルのみを融着させることにより硬化させた。その際、編み糸の繊度に対応させて、編地を流路として使用する際に流路の幅が同一になるよう実施例１と比較例１、２はウェルが５０に、実施例２はウェルが４５になるように編地幅を設定して熱セット処理を施した。得られた硬化後の編地を透過水流路材として液体分離用の逆浸透膜モジュールに組み込み、このモジュールを用いて、ＴＤＳ（塩分濃度）３．５重量％の海水を、液温２５℃で５．５ＭＰaの差圧を与えて１０日間逆浸透処理しつづけ、１日当たりの透過水量を求めることによって評価した。
【００４９】
この結果、実施例１と実施例２の緯編み地の流路材を用いた場合は、流路材における水抵抗性が低く、透過水量が２０ｍ３  ／日と非常に優れた造水量を示した。
【００５０】
これに対して、比較例１の緯編み地の流路材を用いた場合は透過水量が１８ｍ３  ／日であり、実施例１対比での造水量が悪化した。これは、ニードルループの幅が広く、シンカーループの幅が狭いため、シンカーループで形成すべき流路が十分形成されず、ニードルループで形成された流路のみが流路として機能することになるため水の流れが悪化したからである。
【００５１】
また、比較例２の緯編み地の流路材を用いた場合は、透過水量が１５ｍ３  ／日であり、実施例１対比での造水量が悪化した。この緯編み地は、ループ長が長過ぎて寸法安定性が低いため、加工時に編地がずれやすく、性量バラツキが生じやすかった。また、ニードルループの幅とシンカーループの幅とは同等であるものの、ループ長が長いことから編地は薄く、流路材は流路の深さが浅くなり、十分な流路面積が確保されず造水量が悪化した。
【図面の簡単な説明】
【００５２】
【図１】図１は、図１は、本発明の緯編み機におけるループ形成部分の構造例をモデル的に示したものである。
【図２】図２は、製編後の平編地のループの構造を示したものであり、本発明にかかる流路材用平編地のループ構造をモデル的に示したものである。
【図３】図３は、製編後の平編地のループの構造を示したものであり、従来からある一般的な平編地のループ構造をモデル的に示したものである。
【符号の説明】
【００５３】
１  ニードル
２  シンカー
３  編み糸
４  ニードルループ
５  シンカーループ
Ｔｓ  シンカーの幅
Ｔｎ  ニードルのフックの幅
Ｐ  シンカーのピッチ
Ｗｓ  シンカーループの幅
Ｗｎ  ニードルループの幅
【図１】
2009074214.tif 000004
【図２】
2009074214.tif 000005
【図３】
2009074214.tif 000006